(57)【要約】従来のオフセット印刷インキに使用されるロジン変性フェノール樹脂の特性を維持しながら、安価である新規な印刷インキ用樹脂を提供する。少なくとも（Ａ）粗トール油及び／又は蒸留トール油、或いは、粗トール油及び／又は蒸留トール油とロジンとを含む混合物と、（Ｂ）多価アルコールと、を反応させて得られる、ロジン変性樹脂が提供される。【特許請求の範囲】
【請求項１】
少なくとも
（Ａ）粗トール油及び／又は蒸留トール油、或いは、粗トール油及び／又は蒸留トール油とロジンとを含む混合物と、
（Ｂ）多価アルコールと、
を反応させて得られる、ロジン変性樹脂。
【請求項２】
（Ａ）が、粗トール油及び／又は蒸留トール油とロジンとを含む混合物であって、前記混合物における粗トール油及び蒸留トール油の合計の含有量は、０重量％超５０重量％以下である、請求項１に記載のロジン変性樹脂。
【請求項３】
（Ａ）が、重合化粗トール油及び／又は重合化蒸留トール油と、ロジンとを含む混合物である、請求項１に記載のロジン変性樹脂。
【請求項４】
前記混合物における、重合化粗トール油及び重合化蒸留トール油の合計の含有量は、３０重量％超９０重量％以下である、請求項３に記載のロジン変性樹脂。
【請求項５】
前記重合化粗トール油の重合及び前記重合化蒸留トール油の重合は、触媒の存在下で実施される、請求項３に記載のロジン変性樹脂。
【請求項６】
前記触媒が、ギ酸、酢酸、リン酸、硫酸、フェノールスルホン酸、パラトルエンスルホン酸、メタンスルホン酸、スルホコハク酸、５−スルホサリチル酸、４−スルホフタル酸、５−スルホイソフタル酸、その他のカルボキシル化スルホン酸、アルキル基で置換されたアリールスルホン酸、スルホン酸基を有する固体酸、フルオロスルホン酸、トリフルオロメタンスルホン酸、ポリスチレンスルホン酸やポリビニルスルホン酸又はスルホン酸型官能基を有するフッ素系ポリマー等のペンダントスルホン酸基を有する高分子フッ化水素、クレイ、塩化亜鉛、塩化アルミニウム、四塩化チタン、三フッ化ホウ素及び三フッ化ホウ素フェノール錯体、三フッ化ホウ素ジメチルエーテル錯体又は三フッ化ホウ素ジエチルエーテル錯体等の三フッ化ホウ素誘導体からなる群より選ばれる少なくとも１種である、請求項５に記載のロジン変性樹脂。
【請求項７】
少なくとも
（Ａ）粗トール油及び／又は蒸留トール油、或いは、粗トール油及び／又は蒸留トール油とロジンとを含む混合物と、
（Ｂ）多価アルコールと、
（Ｃ）レゾール型フェノール樹脂と、
を反応させて得られる、請求項１に記載のロジン変性樹脂。
【請求項８】
（Ａ）が、重合化粗トール油及び／又は重合化蒸留トール油、或いは、重合化粗トール油及び／又は重合化蒸留トール油とロジンとを含む混合物である、請求項７に記載のロジン変性樹脂。
【請求項９】
（Ａ）が、重合化粗トール油及び／又は重合化蒸留トール油とロジンとを含む混合物であって、前記混合物における、重合化粗トール油及び重合化蒸留トール油の合計の含有量は、５０重量％以上１００重量％以下である、請求項８に記載のロジン変性樹脂。
【請求項１０】
前記重合化粗トール油の重合及び前記重合化蒸留トール油の重合は、触媒の存在下で実施される、請求項８に記載のロジン変性樹脂。
【請求項１１】
前記触媒が、ギ酸、酢酸、リン酸、硫酸、フェノールスルホン酸、パラトルエンスルホン酸、メタンスルホン酸、スルホコハク酸、５−スルホサリチル酸、４−スルホフタル酸、５−スルホイソフタル酸、その他のカルボキシル化スルホン酸、アルキル基で置換されたアリールスルホン酸、スルホン酸基を有する固体酸、フルオロスルホン酸、トリフルオロメタンスルホン酸、ポリスチレンスルホン酸やポリビニルスルホン酸又はスルホン酸型官能基を有するフッ素系ポリマー等のペンダントスルホン酸基を有する高分子フッ化水素、クレイ、塩化亜鉛、塩化アルミニウム、四塩化チタン、三フッ化ホウ素及び三フッ化ホウ素フェノール錯体、三フッ化ホウ素ジメチルエーテル錯体又は三フッ化ホウ素ジエチルエーテル錯体等の三フッ化ホウ素誘導体からなる群より選ばれる少なくとも１種である、請求項９に記載のロジン変性樹脂。
【請求項１２】
（Ｃ）が、Ｃ１〜Ｃ２０アルキル基を有するフェノール類の反応物である、請求項７に記載のロジン変性フェノール樹脂。
【請求項１３】
前記粗トール油及び／又は蒸留トール油が松由来である、請求項１に記載のロジン変性樹脂。
【請求項１４】
（Ｂ）が、グリセリン及び／又はペンタエリスリトールである、請求項１に記載のロジン変性樹脂。
【請求項１５】
請求項１に記載のロジン変性樹脂と、乾性油又は半乾性油と、溶剤とを含有することを特徴とする印刷インキ用ワニス。
【請求項１６】
請求項１に記載のロジン変性樹脂と、乾性油又は半乾性油と、溶剤と、ゲル化剤と、顔料とを含有することを特徴とする印刷インキ。
【請求項１７】
粗トール油及び／又は蒸留トール油を触媒下において１００〜２００℃の温度条件にて重合化する第１工程と、
少なくとも、重合化粗トール油及び／又は重合化蒸留トール油、或いは、粗トール油及び／又は蒸留トール油とロジンとを含む混合物と、多価アルコールとを反応させる第２工程と、
を含むことを特徴とするロジン変性樹脂の製造方法。
【請求項１８】
前記第２行程は、重合化粗トール油及び／又は重合化蒸留トール油と、レゾール型フェノール樹脂と、多価アルコールとを反応させる工程を含む、請求項１７に記載のロジン変性樹脂の製造方法。
【請求項１９】
前記第２行程は、粗トール油及び／又は蒸留トール油とロジンとを含む混合物と、レゾール型フェノール樹脂と、多価アルコールとを反応させる工程を含む、請求項１７に記載のロジン変性樹脂の製造方法。
【発明の詳細な説明】
【技術分野】
【０００１】
本発明は、印刷インキ用樹脂、印刷インキ用ワニス、印刷インキ及び印刷インキ用樹脂の製造方法に関する。本発明により得られる印刷インキ用樹脂は、特にオフセット印刷インキ用樹脂として有用である。また、新聞インキ、凸版印刷インキ、グラビア印刷インキにも好適に使用することができる。
【背景技術】
【０００２】
従来から、オフセット印刷インキ用樹脂としては、インキに優れた印刷適性を付与することができるロジン変性フェノール樹脂が使用されている。通常、オフセット印刷インキは、このロジン変性フェノール樹脂と、乾性油又は半乾性油と、溶剤又は脂肪酸エステル類と、必要に応じてゲル化剤とを加熱混合し、均一化させてインキ用ワニスを調製したのち、さらに顔料を混合し、練肉工程及び調製工程を経て製品化される。【０００３】
具体的な印刷インキとしては、例えば、フェノール平均核体数が６〜１０であるレゾール樹脂と、ロジン及び／又はロジンと不飽和カルボン酸との縮合生成物と、多価アルコールとの反応生成物で、かつ重量平均分子量が４０，０００〜２００，０００であるロジン変性フェノール樹脂を含有するワニスを含む印刷インキが提案されている（特許文献１）。【０００４】
しかし、このようなロジン変性フェノール樹脂は、使用されるレゾール樹脂の主原料として、ホルムアルデヒド及びアルキルフェノールを使用するため、環境面、作業衛生面などで問題を有している。そのため、近年、ホルムアルデヒド及びアルキルフェノールを使用しないオフセット印刷インキ用樹脂の開発が進められている（例えば特許文献２）。【０００５】
一方で、近年は、情報の電子化が一般的となり、印刷物ならびに印刷インキの需要が減少している。そのような状況下、印刷インキを構成する原料に対する要求事項も変化しつつ有り、価格もその一つある。【０００６】
課題解消の手法として、例えば、ロジン類、脂肪酸又は脂肪酸エステル、レゾール型フェノール樹脂、及び多価アルコールから得られる印刷インキ用ワニスの開発がなされている（例えば特許文献３）。
【先行技術文献】
【特許文献】
【０００７】
【特許文献１】特開２００２−３２２４１１号公報
【特許文献２】特開２０００−１５９８６７号公報
【特許文献３】特開２００５−１５４７０３号公報
【発明の概要】
【発明が解決しようとする課題】
【０００８】
しかしながら、特許文献３で開示されている脂肪酸等を用いる印刷インキ用ワニスでは、得られるインキのインキ性能とコスト面との両立を図ることは困難であった。【０００９】
そこで、本発明は、従来のオフセット印刷インキに使用されるロジン変性フェノール樹脂の特性を維持しながら、安価である新規な印刷インキ用樹脂を提供することを目的としている。
【課題を解決するための手段】
【００１０】
前記目的を達成するために、本発明のロジン変性樹脂は、
少なくとも【００１１】
（Ａ）粗トール油及び／又は蒸留トール油、或いは、粗トール油及び／又は蒸留トール油とロジンとを含む混合物と、【００１２】
（Ｂ）多価アルコールと、
を反応させて得られることを特徴としている。
【発明の効果】
【００１３】
従来のオフセット印刷インキに使用されるロジン変性フェノール樹脂の特性を維持しながら、安価である新規な印刷インキ用樹脂を提供できる。
【発明を実施するための形態】
【００１４】
印刷インキ用樹脂である、本発明のロジン変性樹脂について説明する。
【００１５】
本発明における「ロジン変性樹脂」とは、少なくとも（Ａ）粗トール油及び／又は蒸留トール油、或いは、粗トール油及び／又は蒸留トール油とロジンとを含む混合物と、（Ｂ）多価アルコールとを反応させて得られるロジン変性樹脂を意味する。上記（Ａ）成分を、（Ｂ）成分を用いてエステル化させることで、「ロジン変性ポリエステル樹脂」を得ることができる。
【００１６】
本発明におけるロジン変性樹脂は、上記（Ａ）成分及び（Ｂ）成分に加え、更に、（Ｃ）レゾール型フェノール樹脂を加えて反応させて得られるロジン変性樹脂であっても良い。この場合、得られるロジン変性樹脂は、「ロジン変性フェノール樹脂」である。（Ａ）成分の粗トール油及び／又は蒸留トール油、或いは粗トール油及び／又は蒸留トール油とロジンとの混合物は、アルデヒド及びフェノール類から得られる（Ｂ）成分のレゾール型フェノール樹脂により変性する。得られる樹脂は、架橋構造が導入され、この樹脂を用いて作成した印刷インキは、好ましい特性値を有する。
【００１７】
以下、本発明における「ロジン変性ポリエステル樹脂」及び「ロジン変性フェノール樹脂」の各々について、下記に詳細に説明する。
【００１８】
（ロジン変性ポリエステル樹脂）
用語「ロジン変性ポリエステル樹脂」とは、（Ａ）粗トール油及び／又は蒸留トール油、或いは、粗トール油及び／又は蒸留トール油とロジンとを含む混合物を、（Ｂ）多価アルコールを用いてエステル化して得られる樹脂を意味する。
【００１９】
（（Ａ成分））
【００２０】
（Ａ）成分としては、粗トール油及び蒸留トール油の少なくとも一種を使用することができる。また、粗トール油及び留トール油の少なくとも一種と、ロジンとを含む混合物を（Ａ）成分として使用してもよい。粗トール油及び蒸留トール油は単独で用いてもよく、併用してもよい。
【００２１】
ここでの粗トール油とは、木材チップに水酸化ナトリウム等の化学薬品を加え、高温、高圧下で分解してパルプ繊維を取り出すクラフト法において、副生物として回収されるものである。パルプ繊維を固めていたリグニン、樹脂成分と化学薬品が混じった液体を濃縮した黒液を硫酸等の酸で中和することで得ることが出来る。すなわち、粗トール油を精留することにより得られるのが、トールロジンである。また、蒸留トール油とは、粗トール油を精留し、トールロジンならびトール脂肪酸を分離する際に副生物として回収されるものである。
【００２２】
粗トール油の原料である木材の種類は、特に限定されないが、松由来の粗トール油であることが好ましい。松の種類についても、特に限定されるものではなく、馬耳松、テューダ松、エリオッティ松などが挙げられる。
【００２３】
（Ａ）成分が混合物の場合は、混合物にロジンを含むことができる。ロジンとしては、トールロジン、ガムロジン、ウッドロジンなどが挙げられる。また、ロジンの誘導体としては、例えば、重合ロジン、アクリル化ロジン、水素添加ロジン、不均化ロジンなどが挙げられる。これらのロジン類は、単独で用いてもよく、２種類以上を併用してもよい。
【００２４】
（Ａ）成分の混合物には、必要に応じてゴム、石油樹脂を含有させることが出来る。種類に関わらず、公知公用のいかなるものをも用いることが出来、用いることで軟化点の調整が容易となり、所望の軟化点を有する樹脂が得られる。
【００２５】
ゴムとしては、例えば天然ゴム、イソップレンゴム、ブタジエンゴム、天然ゴム、イソプレンゴム、ブタジエンゴム、スチレンブタジエンゴム、アクリロニトリルブタジエンゴム、クロロプレンゴム、ブチルゴム、エチレンプロピレンゴム等が挙げられる。これらのゴムは、単独で用いてもよく、２種類以上を併用してもよい。
【００２６】
石油樹脂としては、例えば脂肪族系重合体、芳香族系重合体、脂環族系重合体等が挙げられる。これらの石油樹脂は、単独で用いてもよく、２種類以上を併用してもよい。
【００２７】
（Ａ）成分の混合物中における粗トール油及び蒸留トール油合計の含有量は、通常５０重量％以下であり、好ましくは、３０重量％以下である。粗トール油、蒸留トール油は、脂肪酸（以下、トール油に含まれる脂肪酸を単に「脂肪酸類」と記載する場合がある）を含むため、それらを原料とし得られる樹脂は、軟化点が低い樹脂となる傾向にある。粗トール油及び蒸留トール油の合計の含有量が多くなると、得られる樹脂の軟化点が１２０℃を下回る場合があるため、粗トール油及び蒸留トール油の合計の含有量は、通常５０重量％以下であり、好ましくは、３０重量％以下である。また、粗トール油、蒸留トール油には不純物が含まれるため、粗トール油及び蒸留トール油の合計の含有量が多くなると、反応が複雑になり、得られるロジン変性樹脂の物性を調整することが困難になる場合がある。
【００２８】
（Ａ）成分における、粗トール油及び／又は蒸留トール油は、各々、粗トール油を重合したもの（重合化粗トール油）、蒸留トール油を重合したもの（重合化蒸留トール油）を使用しても良い。粗トール油及び／又は蒸留トール油を重合化したものを原料として使用することで、得られる樹脂の軟化点が向上するため、原料として使用する粗トール油、蒸留トール油の割合を増やすことができる。重合化粗トール油、重合化蒸留トール油は、主として粗トール油、蒸留トール油に含まれているロジン、脂肪酸が重合化されることで得られる。
【００２９】
重合化粗トール油及び／又は重合化蒸留トール油を使用する場合、重合化粗トール油及び重合化蒸留トール油の合計量は、重合化粗トール油及び／又は重合化粗トール油とロジンとを含む混合物全量に対して、通常９０重量％以下で含有することができ、好ましくは、８０重量％以下、より好ましくは７０重量％以下である。重合化粗トール油、重合化蒸留トール油を使用した場合であっても、これらを過度に含有させた場合、軟化点が低下してしまうことがある。重合化粗トール油及び／又は重合化蒸留トール油の含有量の下限は特にないが、通常、混合物に対して３０重量％までは、重合しない粗トール油または蒸留トール油を加えても良好な樹脂特性を得ることができる。そのため、混合物に対して３０重量％を超えて粗トール油または蒸留トール油を導入する場合に重合化した粗トール油または蒸留トール油を用いるのが効果的である。即ち、重合化粗トール油及び重合化蒸留トール油の合計量は、重合化粗トール油及び／又は重合化粗トール油とロジンとを含む混合物全量に対して、３０重量％以上９０重量％以下とすることが好ましい。なお、印刷インキに使用する場合は、樹脂の好ましい軟化点は、通常１００℃以上、好ましくは１２０℃以上２００℃以下である。これは軟化点を１２０℃以上とすることによって印刷物の乾燥性、オフセット性を良好に保つことができるためである。また、インキ用溶剤への溶解性を考慮すると、樹脂の軟化点は２００℃以下とすることが適当であるからである。当然のことながら、混合物に対して重合化粗トール油及び／又は重合化蒸留トール油の割合が３０重量％以下とした場合であっても、重合化粗トール油または重合化蒸留トール油を使用することは効果的である。
【００３０】
粗トール油、蒸留トール油の重合は、窒素、アルゴン等の不活性ガスの雰囲気下で通常１００℃〜２００℃、好ましくは、１３０〜１８０℃で行う。重合時間は、使用する粗トール油にもよるが通常１時間〜２４時間である。なお、本願明細書における重合とは、単量体分子が２個以上結合して整数倍の分子量をもつ化合物になる変化であり、二量化、三量化などのオリゴマー化する現象も含むものとする。
【００３１】
粗トール油、蒸留トール油の重合は、触媒の存在下で行うことが好ましい。触媒としては、ギ酸、酢酸、リン酸、硫酸、フェノールスルホン酸、パラトルエンスルホン酸、メタンスルホン酸、スルホコハク酸、５−スルホサリチル酸、４−スルホフタル酸、５−スルホイソフタル酸、その他のカルボキシル化スルホン酸、アルキル基で置換されたアリールスルホン酸、スルホン酸基を有する固体酸、フルオロスルホン酸、トリフルオロメタンスルホン酸、ポリスチレンスルホン酸やポリビニルスルホン酸又はスルホン酸型官能基を有するフッ素系ポリマー等のペンダントスルホン酸基を有する高分子フッ化水素、クレイ、塩化亜鉛、塩化アルミニウム、四塩化チタン、三フッ化ホウ素及び三フッ化ホウ素フェノール錯体、三フッ化ホウ素ジメチルエーテル錯体又は三フッ化ホウ素ジエチルエーテル錯体等の三フッ化ホウ素誘導体等が挙げられる。触媒は単独使用または２種類以上併用することが出来る。
【００３２】
上記触媒において、より好ましい触媒は酸触媒であり、より好ましくはスルホン酸誘導体であり、更に好ましくは４−スルホフタル酸、トリフルオロメタンスルホン酸である。触媒の使用量は、粗トール油又は蒸留トール油に対して０．０１重量％から５重量％の範囲内で使用することが好ましい。また、粗トール油及び蒸留トール油を混合させてから重合する場合は、触媒の使用量は、粗トール油及び蒸留トール油の合計に対して０．０１重量％から５重量％の範囲内で使用することが好ましい。触媒は、最終生成物中に残留しても良く、または任意選択により水酸化カリウム又はアミンのようなアルカリで中和しても良い。
【００３３】
（Ａ）成分として、重合化粗トール油及び／又は蒸留トール油とロジンとの混合物を使用する場合、重合化粗トール油及び／又は蒸留トール油は、ロジンと上記の所定の割合で混合させ、混合物を調製する。混合物を調製する際は、適切な粘度にした方が混合しやすいため、１００℃〜３００℃、好ましくは１５０〜２５０℃の加熱した条件下で混合する。
【００３４】
また、粗トール油、蒸留トール油の重合においては、粗トール油及び／又は蒸留トール油と、ロジンとを混合させてから重合しても良い。粗トール油及び／又は蒸留トール油とロジンとを混合させてから重合すれば、工程上簡便で好ましい。
【００３５】
（Ａ）成分として使用可能なロジンとしては、トールロジン、ガムロジン、ウッドロジン等が挙げられる。また、ロジンの誘導体を使用しても良く、具体例としては、重合ロジン、アクリル化ロジン、水素添加ロジン、不均化ロジン等が挙げられる。これらのロジンは、単独で用いてもよく、２種類以上を併用して使用してもよい。なお、（Ａ）成分として使用可能なロジンを単に「ロジン類」と記載する場合がある。
【００３６】
また、混合物には、必要に応じてゴム、石油樹脂を混合させることができる。ゴム、石油樹脂を混合させることで、得られる樹脂の軟化点の調整が容易となり、所望の軟化点を有する樹脂が得られる。混合可能なゴム、石油樹脂の種類としては、特に限定されず公知公用のいかなるものも用いることができる。ゴムの具体例としては、例えば天然ゴム、イソプレンゴム、ブタジエンゴム、天然ゴム、イソプレンゴム、ブタジエンゴム、スチレンブタジエンゴム、アクリロニトリルブタジエンゴム、クロロプレンゴム、ブチルゴム、エチレンプロピレンゴム等が挙げられる。これらのゴムは、単独で用いてもよく、２種類以上を併用して使用してもよい。
【００３７】
また、石油樹脂の具体例としては、例えば脂肪族系重合体、芳香族系重合体、脂環族系重合体が挙げられる。これらの石油樹脂は、単独で用いてもよく、２種類以上を併用して使用してもよい。
【００３８】
（Ａ）成分である混合物は、（Ｂ）成分と反応させる前に、α，β−不飽和カルボン酸及びその無水物の少なくとも一方（以下、単に「α，β−不飽和カルボン酸類」と記載する場合がある）で変性させても良い。すなわち、（Ａ）成分とα，β−不飽和カルボン酸類とが付加反応（アルダーのエン反応又はディールス−アルダー反応）し、α，β−不飽和カルボン酸類、ロジン類及び／又は（トール油中の）脂肪酸類の付加体が生成される。この付加体は、分子内に少なくとも２個のカルボキシル基を有するため、（Ｂ）成分である多価アルコールとエステル結合を形成して高分子量化する。このように、予めα，β−不飽和カルボン酸類と高分子量化することによって、所望の粘弾性を有する樹脂が得られる。
【００３９】
α，β−不飽和カルボン酸類としては、例えば、３〜５個の炭素原子を有する鎖状α，β−不飽和モノカルボン酸又はその無水物、３〜５個の炭素原子を有する鎖状α，β−不飽和ジカルボン酸又はその無水物、芳香族α，β−不飽和カルボン酸などが挙げられる。具体的には、アクリル酸、メタクリル酸、マレイン酸、無水マレイン酸、フマル酸、イタコン酸、無水イタコン酸、クロトン酸、ケイ皮酸などが挙げられる。
【００４０】
また、必要に応じて金属化合物を架橋剤として使用しても良い。具体的にはリチウム、ナトリウム、カリウム、カルシウム、亜鉛、マグネシウム、アルミニウム、コバルト、銅、鉛、マンガンなどの水酸化物、酸化物などの金属化合物を架橋剤として使用しても良い。この場合、金属化合物に由来する金属イオンが、樹脂原料に存在するカルボキシル基（−ＣＯＯＨ）を架橋させて、得られる樹脂の分子量を高くする。より具体的には、混合物中の脂肪酸、ロジン、α，β−不飽和カルボン酸類、及び、上記付加体からなる群より選択される少なくとも２つの分子が、金属化合物に由来する金属イオンを介して架橋した構造を有する架橋体が形成される。
【００４１】
本実施形態に係るロジン変性樹脂中は、未反応ロジン類；未反応脂肪酸類；α，β−不飽和カルボン酸類；ロジン類及びα，β−不飽和カルボン酸類の反応物；脂肪酸類及びα，β−不飽和カルボン酸類の反応物からなる群より選択される化合物が、金属化合物に由来する金属イオンを介して架橋することによって形成される架橋体を含むことが好ましい。架橋体の具体例としては、下記の（Ｉ）〜（Ｘ）に示すような架橋体などが挙げられる。
【００４２】
（Ｉ）未反応脂肪酸と、ロジン類及びα，β−不飽和カルボン酸類の反応物とが金属イオンを介して架橋することによって形成される架橋体。
【００４３】
（ＩＩ）未反応脂肪酸と、脂肪酸類及びα，β−不飽和カルボン酸類の反応物とが金属イオンを介して架橋することによって形成される架橋体。
【００４４】
（ＩＩＩ）未反応脂肪酸と、未反応ロジン類とが金属イオンを介して架橋することによって形成される架橋体。
【００４５】
（ＩＶ）未反応脂肪酸と、α，β−不飽和カルボン酸類とが金属イオンを介して架橋することによって形成される架橋体。
【００４６】
（Ｖ）未反応ロジンと、ロジン類及びα，β−不飽和カルボン酸類の反応物とが金属イオンを介して架橋することによって形成される架橋体。
【００４７】
（ＶＩ）未反応ロジンと、脂肪酸類及びα，β−不飽和カルボン酸類の反応物とが金属イオンを介して架橋することによって形成される架橋体。
【００４８】
（ＶＩＩ）未反応ロジンと、α，β−不飽和カルボン酸類とが金属イオンを介して架橋することによって形成される架橋体。
【００４９】
（ＶＩＩＩ）α，β−不飽和カルボン酸類と、ロジン類及びα，β−不飽和カルボン酸類の反応物とが金属イオンを介して架橋することによって形成される架橋体。
【００５０】
（ＩＸ）α，β−不飽和カルボン酸類と、脂肪酸類及びα，β−不飽和カルボン酸類の反応物とが金属イオンを介して架橋することによって形成される架橋体。
【００５１】
（Ｘ）ロジン類及びα，β−不飽和カルボン酸類の反応物と、脂肪酸類及びα，β−不飽和カルボン酸類の反応物とが金属イオンを介して架橋することによって形成される架橋体。
【００５２】
上記のように、樹脂原料に存在するカルボキシル基同士を、金属化合物に由来する金属イオンを介して架橋させることによって、得られる樹脂の分子量を高めることができる。その結果、インキの乾燥性や耐ミスチング性が向上する。また、特定の金属化合物を含有することによって、インキを調製する際に顔料との親和性を高め分散性を向上させることができる。
【００５３】
（（Ｂ成分））
上述した（Ａ）成分は、（Ｂ）成分である多価アルコール（ポリオール類）を用いて、エステル化させることで、本実施形態に係るロジン変性樹脂を得ることができる。この際、例えば、樹脂中に多くのカルボキシル基が残存していると、水有りの印刷ではインキが乳化しやすくなる傾向にある。なお、樹脂原料に存在するカルボキシル基としては、混合物中のロジン類、脂肪酸類に由来するカルボキシル基、α，β−不飽和カルボン酸又はその無水物に由来するカルボキシル基が挙げられる。
【００５４】
多価アルコールとは、一分子中に複数の水酸化物を有するアルコールであり、本発明においてはその種類は特に限定されない。多価アルコールの具体例としては、例えば２価アルコールとして、エチレングリコール、 ジエチレングリコール、トリエチレングリコール、ネオペンチルグリコール、１，６−ヘキサンジオールが挙げられる。３価アルコールとしては、グリセリン、トリメチロールプロパン、トリメチロールエタン、トリエチロールエタン、３−メチルペンタン−１，３，５−トリオール、１，２，４−ブタントリオールが挙げられる。４価アルコールとしては、ペンタエリスリトール、ジグリセリン、ソルビタン、マンニタン等が挙げられる。これらの中でも、樹脂の高分子量化が容易であり、インキに必要な粘弾性が得られやすい点で、３価以上の多価アルコールを使用することが好ましい。なお、多価アルコールは、単独で用いてもよく、２種類以上を併用して使用してもよい。
【００５５】
（Ｂ）成分の多価アルコールは、樹脂原料に存在するカルボキシル基１当量に対して、好ましくは０．５〜２当量となる割合で（Ａ）成分と反応させることが好ましい。（Ａ）成分に対して、（Ｂ）成分の多価アルコールを上記割合で反応させることにより、インキに必要な所望の粘弾性を付与する樹脂がより得られやすくなる。さらに、得られる樹脂は、インキの製造の際に使用される溶剤などへの溶解性がより良好となり、水有りの印刷でもインキが乳化しにくくなる。
【００５６】
（ロジン変性ポリエステル樹脂の製造方法）
【００５７】
（Ａ）成分と（Ｂ）成分とのエステル化反応は、エステル化反応が進行すれば特に限定されないが、通常、２００℃〜３５０℃の範囲で行う。
【００５８】
エステル化反応の際には、必要に応じて公知公用のエステル化触媒を使用してもよい。エステル化触媒としては、例えば金属酸化物、例えばブレンステッド酸、ルイス酸などの酸触媒が挙げられる。
【００５９】
また、必要に応じて不均化触媒下においてエステル化を行ってもよい。不均化触媒としては、有機イオウ化合物が挙げられ、具体的には４，４′−ビス（フェノール）スルフィド、４，４′−ビス（フェノール）スルフォキド、４，４′−ビス（フェノール）スルホン、４，４′−ビス（フェノール）チオールスルフィナート、４，４′−ビス（フェノール）チオールスルフォナート、２，２′−ビス（ｐ−クレゾール）スルフィド、２，２′−ビス（ｐ−クレゾール）スルフォキシド、２，２′−ビス（ｐ−クレゾール）スルホン、２，２′−ビス（ｐ−ｔ−ブチルフェノール）スルフィド、２，２−ビス（ｐ−ｔ−ブチルフェノール）スルフォキシド、２，２′−ビス（ｐ−ｔ−ブチルフェノール）スルホン、４，４′−ビス（６−ｔ−ブチルメタクレゾール）スルフィド、４，４′−ビス（６−ｔ−ブチルメタクレゾール）スルフォキシド、４，４′−ビス（６−ｔ−ブチルメタクレゾール）スルフィド、４，４′−ビス（６−ｔ−ブチルオルトクレゾール）スルフォキシド、４，４′−ビス（６−ｔ−ブチルオルトクレゾール）スルホン、４，４′−ビス（６−ｔ−ブチルオルトクレゾール）スルホン、４，４′−ビス（レゾルシノール）スルフィド、４，４′−ビス（レゾルシノール）スルフォキド、４，４′−ビス（レゾルシノール）スルホン、１，１′−ビス（β−ナフトール）スルフィド、１，１′−ビス（β−ナフトール）スルフォキシド、１，１′−ビス（β−ナフトール）スルホン、４，４′−ビス（α−ナフトール）スルフィド、４，４′−ビス（α−ナフトール）スルフォキド、４，４′−ビス（α−ナフトール）スルホン、ｔ−アミルフェノールジスルフィドオリゴマー、ノニルフェノールジスルフィドオリゴマー、ｐ−クレゾールと塩化チオニルとを反応させて得られるポリスルフォキシドなどが挙げられる。
【００６０】
これらの有機イオウ化合物の中では、ベンゼン環に結合した水酸基が立体障害を受けた化合物を使用することが好ましく、具体的には、４,４′−ビス（６−ｔ−ブチルメタクレゾール）スルフィド、４,４′−ビス(フェノール)スルフィド、２,２′−ビス（ｐ−クレゾール）スルフィド、２,２′−ビス（ｐ−ｔ−ブチルフェノール）スルフィド、４,４′−ビス（レゾルシノール）スルフィド、４,４′−ビス（α−ナフトール）スルフィド、ｔ−アミルフェノールジスルフィドオリゴマー類、ノニルフェノールジスルフィドオリゴマー類より選ばれたスルフィド化合物が好適である。
【００６１】
上記の有機イオウ化合物の存在下でエステル化反応を行うことで、混合物中のロジン類のアビエチン酸等の共役二重結合の不均化が起こり、構造上安定なデヒドロアビエチン酸やジヒドロアビエチン酸が蓄積される。その結果、経時での酸化安定性に優れたロジン変性ポリエステル樹脂が得られ、当該樹脂を含有するワニスの貯蔵安定性が向上する。
【００６２】
なお、エステル化反応の終了は、得られる樹脂の酸価、軟化点、粘度、溶解性などを確認して、所定の値になり次第終了させる。
【００６３】
エステル化反応で得られたロジン変性ポリエステル樹脂は、好適に印刷インキなどの成分に使用することができる。本実施形態に係るロジン変性エステルポリエステル樹脂は、軟化点１２０℃以上が好ましく、１３０〜２００℃程度がより好ましい。酸価は、１０〜４０ＫＯＨｍｇ／ｇ程度が好ましい。
【００６４】
特に本実施形態に係るロジン変性ポリエステル樹脂は、好適にオフセット印刷インキ用樹脂の成分として使用することができ、ロジン変性ポリエステル樹脂の他に、本発明の効果を阻害しない範囲で、セラック、ギルソナイト、アルキド樹脂、ロジン変性フェノール樹脂などの他のインキ用樹脂を含有してもよい。
【００６５】
（ロジン変性フェノール樹脂）
次に、本実施形態に係る「ロジン変性フェノール樹脂」を説明する。「ロジン変性フェノール樹脂」とは、原料として、（Ａ）粗トール油及び／又は蒸留トール油、或いは粗トール油及び／又は蒸留トール油とロジンとを含む混合物、（Ｂ）多価アルコールに加え、（Ｃ）レゾール型フェノール樹脂を用いて、これらを反応させて得られる樹脂を意味する。
【００６６】
（（Ａ成分））
本実施形態に係る（Ａ）成分の粗トール油及び／又は蒸留トール油、或いは粗トール油及び／又は蒸留トール油とロジンとの混合物は、アルデヒド及びフェノール類等から得られる（Ｂ）成分のレゾール型フェノール樹脂により変性する。そのため、得られる樹脂は、架橋構造が導入され、好ましい特性値を有する。
【００６７】
ロジン変性フェノール樹脂に含まれる（Ａ）成分の粗トール油及び／又は蒸留トール油、或いは粗トール油及び／又は蒸留トール油とロジンとの混合物は、ロジン変性ポリエステルと同様の種類のものを使用できる。
【００６８】
（Ａ）成分においては、全量を粗トール油及び／又は蒸留トール油としても良いが、５０重量％以下とすることが好ましい。粗トール油、蒸留トール油は、脂肪酸（以下、トール油に含まれる脂肪酸を単に「脂肪酸類」と記載する場合がある）を含むため、それらを原料とし得られる樹脂は、軟化点が低い樹脂となる傾向にある。粗トール油及び蒸留トール油の合計の含有量が多くなると、得られる樹脂の軟化点が１２０℃を下回る場合があるため、粗トール油及び蒸留トール油の合計の含有量は、通常５０重量％以下である。
【００６９】
また、本実施形態に係るロジン変性フェノール樹脂においても、前述したロジン変性ポリエステル樹脂と同様に、（Ａ）成分として、重合化粗トール油及び／又は重合化蒸留トール油、或いは、重合化粗トール油及び／又は重合化蒸留トール油とロジンとを含む混合物を使用しても良い。この場合、原料コスト面を考慮すると、（Ａ）成分として全量、重合化粗トール油及び／又は重合化蒸留トール油を使用することが好ましいが、得られる。しかしながら、得られる樹脂の性質の微調整するために、前述したロジン類も加えた混合物を（Ａ）成分として使用しても良い。
【００７０】
（Ａ）成分として、上記混合物を使用する場合は、重合化粗トール油及び／又は重合化蒸留トール油並びにロジンの混合物中における重合化粗トール油及び／又は重合化蒸留トール油の含有量は、原材料費の観点からは、７０重量％以上とすることが好ましく、より好ましくは９０重量％以上であり、更に好ましくはロジンなし（１００重量％）である。一方、得られる樹脂の特性等を考慮すると、重合化粗トール油及び／又は重合化蒸留トール油の含有量は、好ましくは、５０重量％以上９０重量％以下であり、より好ましくは７０重量％以上９０重量％以下である。そのため、原材料費と得られる樹脂の特性とを両立する観点から、重合化粗トール油及び／又は重合化蒸留トール油の含有量は、５０重量％以上１００重量％以下とすることが好ましい。
【００７１】
（（Ｂ成分））
本実施形態に係るロジン変性フェノール樹脂で使用可能なＢ成分の多価アルコールは、前述したロジン変性ポリエステル樹脂と同様のものを使用可能である。
ロジン変性フェノール樹脂を製造する場合における、ポリオール類の使用量は、特に限定されないが、通常、カルボキシル基１当量に対して０．３当量から過剰量まで添加すれば良く、より好ましくは０．５〜１．５当量、さらに好ましくは０．７〜１．２当量である。
【００７２】
（（Ｃ成分））
レゾール型フェノール樹脂としては、水酸化ナトリウム、水酸化カリウム、水酸化カルシウム、水酸化バリウム、水酸化リチウム、トリエチルアミンなどのアルカリ触媒の存在下に、フェノール類（Ｐ）とホルムアルデヒド（Ｆ）を付加縮合して得られる各種公知の縮合物が挙げられる。この場合、必要により、当該縮合物を中和・水洗して得られたものを使用できるのは勿論である。上記フェノール類（Ｐ）とホルムアルデヒド（Ｆ）を反応させる際は、通常、モル比でＦ/Ｐ（モル比）＝１〜３となるようにする。上記フェノール類としては、好ましくはＣ１〜Ｃ２０アルキル基を有するフェノール類、より好ましくは、Ｃ１〜Ｃ１０アルキル基を有するフェノール類であり、具体例としては、石炭酸、クレゾール類、アミルフェノール、ビスフェノール−A、ｐ−ブチルフェノール、ｐ−オクチルフェノール、ｐ−ノニルフェノール、ｐ−ドデシルフェノールなどが挙げられる。
【００７３】
（Ａ）成分に対するこのレゾール型フェノール樹脂の使用量は特に限定されないが、通常、１０〜１２０重量％であり、好ましくは３０〜１００重量％である。なお、本実施形態において、（Ａ）成分、（Ｂ）成分及び（Ｃ）成分を反応させてロジン変性フェノール樹脂を製造する場合、（Ｃ）成分であるレゾール型フェノール樹脂に替えて、レゾール型フェノール樹脂を製造する段階のフェノール類（Ｐ）とホルムアルデヒド（Ｆ）を使用しても良い。即ち、（Ａ）成分であるロジンを含有する混合物、（Ｂ）成分である多価アルコール類、及び、フェノール類、ホルムアルデヒドの４成分を反応させてロジン変性フェノール樹脂を製造しても良い。
【００７４】
（ロジン変性フェノール樹脂の製造方法）
本実施形態に係るロジン変性フェノール樹脂の製造方法としては、例えば、下記の（ｉ）〜（ｉｉｉ）の３つの方式等が挙げられる。
【００７５】
（ｉ）粗トール油及び／又は蒸留トール油、或いは、粗トール油及び／又は蒸留トール油とロジンとを含む混合物と、レゾール型フェノール樹脂と、多価アルコールと、を同時に仕込み、反応させる方法。
【００７６】
（ｉｉ）粗トール油及び／又は蒸留トール油、或いは粗トール油及び／又は蒸留トール油とロジンとを含む混合物と、レゾール型フェノール樹脂と、を付加反応した後、ポリオール成分を仕込み、エステル化反応させる方法。
【００７７】
（ｉｉｉ）粗トール油及び／又は蒸留トール油、或いは粗トール油及び／又は蒸留トール油とロジンとを含む混合物と、ポリオール成分と、をエステル化反応した後、レゾール型フェノール樹脂を仕込み、付加反応させる方法。
【００７８】
なお、上述した高分子量化するための架橋反応等は、上記（ｉ）〜（ｉｉｉ）の製造方法において、適当な段階で実施することができる。
【００７９】
反応の終了は、得られる樹脂の酸価、軟化点、粘度、溶解性などを確認して、所定の値になり次第終了させる。
【００８０】
得られた樹脂は、好適に印刷インキなどの成分に使用することができる。本発明のロジン変性エステルポリエステル樹脂、ロジン変性フェノール樹脂は、軟化点１２０℃以上が好ましく、１３０〜２００℃程度がより好ましい。酸価は、１０〜４０ＫＯＨｍｇ／ｇ程度が好ましい。
【００８１】
（オフセット印刷用インキ用樹脂）
本実施形態に係るオフセット印刷インキ用樹脂には、上記のロジン変性ポリエステル樹脂及び／又はロジン変性フェノール樹脂の他に、本発明の効果を阻害しない範囲で、セラック、ギルソナイト、アルキド樹脂、ロジン変性フェノール樹脂などの他のインキ用樹脂を含有してもよい。
【００８２】
（オフセット印刷用インキ）
次に、本発明に係るロジン変性ポリエステル樹脂又はロジン変性フェノール樹脂を含有するオフセット印刷インキについて説明する。本発明に係るロジン変性ポリエステル樹脂又はロジン変性フェノール樹脂は、印刷用インキ用樹脂、特にオフセット印刷用インキ用樹脂として使用できる。オフセット印刷インキ用樹脂は、ワニスを調製するために、一般に、乾性油又は半乾性油（例えば、アマニ油、桐油、大豆油、大豆白絞油など）及び溶剤（例えば、脂肪族炭化水素溶剤など）とともに混合される。
【００８３】
本発明に係るオフセット印刷インキ用樹脂を用いてワニスを調製する際には、本発明の効果を阻害しない範囲で、粘弾性を考慮して各種ゲル化剤を添加してもよい。ゲル化剤としては、特に限定されず、例えば、アルミニウムアルコラート、アルミニウム石鹸などのアルミニウム化合物；マンガン、コバルト、ジルコニウムなどの金属石鹸；アルカノールアミンなどが挙げられる。ゲル化剤は、単独で用いてもよく、２種類以上を併用して使用してもよい。
【００８４】
また、ワニス及びインキの貯蔵安定性を考慮して、本発明の効果を阻害しない範囲で、各種酸化防止剤を添加してもよい。酸化防止剤としては、特に限定されず、例えば、ヒドロキノン、ターシャーリーブチルヒドロキノン、ジブチルヒドロキシトルエン、オイゲノール、ピロガロール、カテコール、グヤラコールなどが挙げられる。酸化防止剤は、単独で用いてもよく、２種類以上を併用して使用してもよい。
【００８５】
本実施形態に係るオフセット印刷インキ用樹脂より得られたワニスに、所望の色の顔料（墨顔料、藍顔料、紅顔料、黄顔料など）を分散させて、オフセット印刷インキが調製される。得られた印刷インキは、枚葉インキ、オフ輪インキ等のオフセットインキに適しているほかに、新聞インキ、凸版インキやグラビアインキ用としても使用できる。
また、本発明のロジン変性ポリエステル樹脂又はロジン変性フェノール樹脂を、オフセット印刷インキ用バインダーなどとして使用した場合には、これらの樹脂を含む印刷インキの乳化特性、光沢、乾燥性、ミスチングなどの印刷適性が、従来公知のロジン変性フェノール樹脂と同等以上である。したがって、本発明は、近年の市場の要求に合致する印刷インキを提供しうる。
【実施例】
【００８６】
次に、本発明を、実施例及び比較例に基づいて説明するが、本発明は、下記の実施例によって限定されるものではない。なお、「部」及び「％」は、特に言及がない限り、質量基準である。また、以下に示す実施例の数値は、実施形態において記載される数値（すなわち、上限値又は下限値）に代替することができる。なお、本発明は下記の実施例、合成例、調製例に拘束されるものではなく、本発明の技術的思想の範囲内で任意の変形をなし得ることは勿論である。【００８７】
（レゾール型フェノール樹脂の調製）
先ず、本実施形態に係るロジン変性フェノール樹脂を合成する際に使用した、（Ｃ）レゾール型フェノール樹脂の合成方法について、説明する。
撹拌機、分水受機、冷却管及び温度計を備えたフラスコに、キシレン２７５部とｐ−ブチルフェノール１６３３部とｐ−オクチルフェノール８６．５部を仕込み、７０℃で溶解させ、次いで９２％パラホルムアルデヒド６２６．５部を加えた後、６０℃まで冷却し、水酸化リチウム一水和物１．８部を添加した。その後、９５℃まで昇温して６ｈｒの付加反応を行い、固形分８７．５％のレゾール型フェノール樹脂を得た。
実施例１【００８８】
（ロジン変性ポリエステル樹脂１の調製）
撹拌機、分水受機、冷却管及び温度計を備えたフラスコに、粗トール油３００部、トールロジン７００部を仕込み、窒素雰囲気下で１６０℃まで昇温させた。ここに無水マレイン酸を８７．５部添加した後２００℃まで昇温し、水酸化カルシウムを５．２部、水酸化ナトリウムを３．１部、及び酸化マグネシウムを２．７部添加して、約１時間反応させた。次に、ペンタエリスリトールを１９５部添加し、約２７０℃まで昇温して所定の酸価、粘度、溶解性に到達するまで反応した後、０．０８ＭＰａで３０分間減圧、冷却して固形のロジン変性ポリエステル樹脂１を得た。当該樹脂の酸価は９．５ＫＯＨｍｇ／ｇであり、軟化点は１３３℃であり、ｎ−ヘキサントレランスは１．９ｇ／ｇであった。
実施例２【００８９】
（ロジン変性ポリエステル樹脂２の調製）
撹拌機、分水受機、冷却管及び温度計を備えたフラスコに、蒸留トール油３００部、トールロジン７００部を仕込み、窒素雰囲気下で１６０℃まで昇温させた。ここに無水マレイン酸を８７．５部添加した後２００℃まで昇温し、水酸化カルシウムを５．２部、水酸化ナトリウムを３．１部、及び酸化マグネシウムを２．７部添加して、約１時間反応させた。次に、ペンタエリスリトールを１９５部添加し、約２７０℃まで昇温して所定の酸価、粘度、溶解性に到達するまで反応した後、０．０８ＭＰａで３０分間減圧、冷却して固形のロジン変性ポリエステル樹脂２を得た。当該樹脂の酸価は１０．５ＫＯＨｍｇ／ｇであり、軟化点は１４４℃であり、ｎ−ヘキサントレランスは１．２ｇ／ｇであった。
実施例３【００９０】
（ロジン変性ポリエステル樹脂３の調製）
撹拌機、分水受機、冷却管および温度計を備えたフラスコに、粗トール油２５２部、トールロジン５８８部を仕込み、窒素雰囲気下で１６０℃まで昇温させた。ここに無水マレイン酸を９８部添加した後２００℃まで昇温し、水酸化カルシウムを４．４部、水酸化ナトリウムを２．７部、および酸化マグネシウムを２．３部添加して、約１時間反応させた。次に、ペンタエリスリトールを１１３部添加し、約２７０℃まで昇温して所定の酸価、粘度、溶解性に到達するまで反応した後、０．０８ＭＰａで３０分間減圧、冷却して固形のロジン変性ポリエステル樹脂７を得た。当該樹脂の酸価は９．５ＫＯＨｍｇ／ｇ、軟化点１３３℃、ｎ−ヘキサントレランスは１．９ｇ／ｇであった。
実施例４【００９１】
（ロジン変性フェノール樹脂１の調製）
撹拌機、分水受機、冷却管及び温度計を備えたフラスコに、蒸留トール油５４３部、ペトコール１４０（東ソー株式会社製）５００部を仕込み、窒素雰囲気下で１８０℃まで昇温させた。次いで、３０分間撹拌を行い、１５０℃まで冷却させた。ここに前記レゾール型フェノール樹脂６１７部（固形部５４０部）を仕込み、昇温を開始し２００℃において、グリセンリン４９．６部を仕込み、２５５℃まで昇温した。昇温して所定の酸価、粘度、溶解性に到達するまで反応した後、０．０８ＭＰａで３０分間減圧、冷却して固形のロジン変性フェノール樹脂１を得た。当該樹脂の酸価は１１．７ＫＯＨｍｇ／ｇであり、軟化点は１５４℃であり、ｎ−ヘキサントレランスは１．９ｇ／ｇであった。
実施例５【００９２】
（ロジン変性フェノール樹脂２の調製）
撹拌機、分水受機、冷却管及び温度計を備えたフラスコに、粗トール油５４３部、ペトコール１４０（東ソー株式会社製）５００部を仕込み、窒素雰囲気下で１８０℃まで昇温させた。次いで、３０分間撹拌を行い、１５０℃まで冷却させた。ここに前記レゾール型フェノール樹脂６１７部（固形部５４０部）を仕込み、昇温を開始し２００℃において、ペンタエリスリトール２.６部、グリセンリン４７部を仕込み、２５５℃まで昇温した。昇温して所定の酸価、粘度、溶解性に到達するまで反応した後、０．０８ＭＰａで３０分間減圧、冷却して固形のロジン変性フェノール樹脂１を得た。当該樹脂の酸価は１０．０ＫＯＨｍｇ／ｇであり、軟化点は１５３℃であり、ｎ−ヘキサントレランスは２．３ｇ／ｇであった。
実施例６【００９３】
（ロジン変性フェノール樹脂３の調製）
撹拌機、分水受機、冷却管及び温度計を備えたフラスコに、粗トール油５００部、トールロジン５００部を仕込み、窒素雰囲気下で１８０℃まで昇温させた。次いで、酸化マグネシウム３．８部、水酸化カルシウム２．５部を添加した。添加後、３０分間撹拌を行い、１５０℃まで冷却させた。ここに前記レゾール型フェノール樹脂５１２部（固形部４４８部）を仕込み、昇温を開始し１８０℃において無水マレイン酸２５部を仕込み、更に２００℃において、ペンタエリスリトール１１２.５部、グリセンリン１２．５部を仕込み、２５５℃まで昇温した。昇温して所定の酸価、粘度、溶解性に到達するまで反応した後、０．０８ＭＰａで３０分間減圧、冷却して固形のロジン変性フェノール樹脂１を得た。当該樹脂の酸価は２３．８ＫＯＨｍｇ／ｇであり、軟化点は１３８℃であり、ｎ−ヘキサントレランスは３．４ｇ／ｇであった。
実施例７【００９４】
（ロジン変性フェノール樹脂４の調製）
撹拌機、分水受機、冷却管及び温度計を備えたフラスコに、蒸留トール油５００部、トールロジン５００部を仕込み、窒素雰囲気下で１８０℃まで昇温させた。次いで、酸化マグネシウム３．８部、水酸化カルシウム２．５部を添加した。添加後、３０分間撹拌を行い、１５０℃まで冷却させた。ここに前記レゾール型フェノール樹脂４５７部（固形部４００部）を仕込み、昇温を開始し１８０℃において無水マレイン酸２２．５部を仕込み、更に２００℃において、ペンタエリスリトール１２１部、グリセンリン５．７部を仕込み、２５５℃まで昇温した。昇温して所定の酸価、粘度、溶解性に到達するまで反応した後、０．０８ＭＰａで３０分間減圧、冷却して固形のロジン変性フェノール樹脂２を得た。当該樹脂の酸価は２４．１ＫＯＨｍｇ／ｇであり、軟化点は１４１℃であり、ｎ−ヘキサントレランスは２．３ｇ／ｇであった。
実施例８【００９５】
（ロジン変性フェノール樹脂５の調製）  
撹拌機、分水受機、冷却管および温度計を備えたフラスコに、粗トール油７００部、トールロジン３００部を仕込み、窒素雰囲気下で１８０℃まで昇温させた。ここに架橋剤として酸化マグネシウムを３．７部、水酸化カルシウム２．５部添加し３０分間撹拌した後、１５０℃まで冷却し、前記レゾール型フェノール樹脂５４４部（固形部４７６部）を仕込み、昇温を開始し１８０℃においてα，β−不飽和ジカルボン酸の無水物として、無水マレイン酸３０部を仕込み、更に２００℃において、ペンタエリスリトール１１２．５部、グリセンリン１２．５部を仕込み、２５５℃まで昇温した。昇温して所定の酸価、粘度、溶解性に到達するまで反応した後、０．０８ＭＰａで３０分間減圧、冷却して固形のロジン変性フェノール樹脂７を得た。当該樹脂の酸価は２０．０ＫＯＨｍｇ／ｇ、軟化点１３２℃、ｎ−ヘキサントレランスは３．７ｇ／ｇであった。
実施例９【００９６】
（ロジン変性フェノール樹脂６の調製）
撹拌機、分水受機、冷却管および温度計を備えたフラスコに、粗トール油５００部、トールロジン５００部を仕込み、窒素雰囲気下で１８０℃まで昇温させた。ここに架橋剤として酸化マグネシウムを３．７部、水酸化カルシウム２．５部添加し３０分間撹拌した後、１５０℃まで冷却し、前記レゾール型フェノール樹脂４９３部（固形部４３２部）を仕込み、昇温を開始し１８０℃においてα，β−不飽和ジカルボン酸の無水物として、無水マレイン酸２５部を仕込み、更に２００℃において、ペンタエリスリトール１１１部、グリセンリン１２．５部を仕込み、２５５℃まで昇温した。昇温して所定の酸価、粘度、溶解性に到達するまで反応した後、０．０８ＭＰａで３０分間減圧、冷却して固形のロジン変性フェノール樹脂８を得た。当該樹脂の酸価は１９．３ＫＯＨｍｇ／ｇ、軟化点１３０℃、ｎ−ヘキサントレランスは３．４ｇ／ｇであった。
実施例１０【００９７】
（ロジン変性ポリエステル樹脂４の調製）
撹拌機、分水受機、冷却管および温度計を備えたフラスコに、粗トール油５４６部を仕込み、窒素雰囲気下で１６０℃まで昇温させた。次いで、４−スルホフタル酸（５０％水溶液）７．５部を添加し、４時間、同温度で保持し、オレイルアミン３．３部と、トールロジン２９４部とを添加した。添加後、３０分間撹拌を行い、無水マレイン酸を９８部添加した後２００℃まで昇温し、水酸化カルシウムを４．４部、水酸化ナトリウムを２．７部、および酸化マグネシウムを２．３部添加して、約１時間反応させた。次に、ペンタエリスリトールを１１３部添加し、約２７０℃まで昇温して所定の酸価、粘度、溶解性に到達するまで反応した後、０．０８ＭＰａで３０分間減圧、冷却して固形のロジン変性ポリエステル樹脂１を得た。当該樹脂の酸価は３６．４ＫＯＨｍｇ／ｇ、軟化点１３４℃、ｎ−ヘキサントレランスは２．８ｇ／ｇであった。  
実施例１１【００９８】
（ロジン変性ポリエステル樹脂５の調製）
撹拌機、分水受機、冷却管および温度計を備えたフラスコに、粗トール油６５０部、トールロジン３５０部を仕込み、窒素雰囲気下で１６０℃まで昇温させた。次いで、４−スルホフタル酸（５０％水溶液）１５部を添加し、４時間、同温度で保持を行い、オレイルアミン７．５部を添加した。添加後、３０分間撹拌を行い、無水マレイン酸を１０９部添加した後２００℃まで昇温し、酸化カルシウムを３．９部、水酸化ナトリウムを２．５部、および酸化マグネシウムを２．７部添加して、約１時間反応させた。次に、ペンタエリスリトールを１１４部添加し、約２７０℃まで昇温して所定の酸価、粘度、溶解性に到達するまで反応した後、０．０８ＭＰａで３０分間減圧、冷却して固形のロジン変性ポリエステル樹脂２を得た。当該樹脂の酸価は３７．８ＫＯＨｍｇ／ｇ、軟化点１３５℃、ｎ−ヘキサントレランスは３．２ｇ／ｇであった。
実施例１２【００９９】
（ロジン変性ポリエステル樹脂６の調製）
撹拌機、分水受機、冷却管および温度計を備えたフラスコに、蒸留トール油５４６部を仕込み、窒素雰囲気下で１６０℃まで昇温させた。次いで、４−スルホフタル酸（５０％水溶液）７．５部を添加し、４時間、同温度で保持し、オレイルアミン３．３部と、トールロジン２９４部とを添加した。添加後、３０分間撹拌を行い、無水マレイン酸を９７部添加した後２００℃まで昇温し、水酸化カルシウムを４．４部、水酸化ナトリウムを２．７部、および酸化マグネシウムを２．３部添加して、約１時間反応させた。次に、ペンタエリスリトールを１００部、グリセリンを１２部添加し、約２７０℃まで昇温して所定の酸価、粘度、溶解性に到達するまで反応した後、０．０８ＭＰａで３０分間減圧、冷却して固形のロジン変性ポリエステル樹脂３を得た。当該樹脂の酸価は３５．３ＫＯＨｍｇ／ｇ、軟化点１３６℃、ｎ−ヘキサントレランスは２．３ｇ／ｇであった。
実施例１３【０１００】
（ロジン変性ポリエステル樹脂７の調製）
撹拌機、分水受機、冷却管および温度計を備えたフラスコに、粗トール油２７３部、蒸留トール油２７３部を仕込み、窒素雰囲気下で１６０℃まで昇温させた。次いで、４−スルホフタル酸（５０％水溶液）７．５部を添加し、４時間、同温度で保持し、オレイルアミン３．３部と、トールロジン２９４部とを添加した。添加後、３０分間撹拌を行い、無水マレイン酸を９７部添加した後２００℃まで昇温し、水酸化カルシウムを４．４部、水酸化ナトリウムを２．７部、および酸化マグネシウムを２．３部添加して、約１時間反応させた。次に、ペンタエリスリトールを１００部、グリセリンを１２部添加し、約２７０℃まで昇温して所定の酸価、粘度、溶解性に到達するまで反応した後、０．０８ＭＰａで３０分間減圧、冷却して固形のロジン変性ポリエステル樹脂４を得た。当該樹脂の酸価は３７．０ＫＯＨｍｇ／ｇ、軟化点１３４℃、ｎ−ヘキサントレランスは２．４ｇ／ｇであった。
実施例１４【０１０１】
（ロジン変性フェノール樹脂７の調製）
撹拌機、分水受機、冷却管および温度計を備えたフラスコに、粗トール油９７８部を仕込み、窒素雰囲気下で１６０℃まで昇温させた。次いで、４−スルホフタル酸（５０％水溶液）１４．６部を添加し、４時間、同温度で保持を行い、オレイルアミン７．４部を添加した。添加後、３０分間撹拌を行い、１８０℃まで昇温させた。ここに架橋剤として酸化亜鉛を９．９部添加し３０分間撹拌した後、１５０℃まで冷却した。次いで、前記レゾール型フェノール樹脂４５７部（固形部４００部）を仕込み、昇温を開始し１８０℃において、α，β−不飽和ジカルボン酸の無水物として、無水マレイン酸２２．５部を仕込み、更に２００℃において、ペンタエリスリトール１１９部、グリセンリン７．７部を仕込み、２５５℃まで昇温した。昇温して所定の酸価、粘度、溶解性に到達するまで反応した後、０．０８ＭＰａで３０分間減圧、冷却して固形のロジン変性フェノール樹脂１を得た。当該樹脂の酸価は１７．５ＫＯＨｍｇ／ｇ、軟化点１３４℃、ｎ−ヘキサントレランスは５．７ｇ／ｇであった。
実施例１５【０１０２】
（ロジン変性フェノール樹脂８の調製）
撹拌機、分水受機、冷却管および温度計を備えたフラスコに、粗トール油６８５部を仕込み、窒素雰囲気下で１６０℃まで昇温させた。次いで、４−スルホフタル酸（５０％水溶液）１０．３部を添加し、４時間、同温度で保持を行い、オレイルアミン５．２部とトールロジン３００部を仕込み、窒素雰囲気下で１８０℃まで昇温させた。ここに架橋剤として酸化マグネシウムを３．８部添加し３０分間撹拌した後、１５０℃まで冷却した。次いで、前記レゾール型フェノール樹脂５４４部（固形部４７６部）を仕込み、昇温を開始し１８０℃において、α，β−不飽和ジカルボン酸の無水物として、無水マレイン酸２４部を仕込み、更に２００℃において、ペンタエリスリトール１１１部、グリセンリン１２．５部を仕込み、２５５℃まで昇温した。昇温して所定の酸価、粘度、溶解性に到達するまで反応した後、０．０８ＭＰａで３０分間減圧、冷却して固形のロジン変性フェノール樹脂２を得た。当該樹脂の酸価は１８．５ＫＯＨｍｇ／ｇ、軟化点１３５℃、ｎ−ヘキサントレランスは３．０ｇ／ｇであった。
実施例１６【０１０３】
（ロジン変性フェノール樹脂９の調製）
撹拌機、分水受機、冷却管および温度計を備えたフラスコに、粗トール油４８９部を仕込み、窒素雰囲気下で１６０℃まで昇温させた。次いで、４−スルホフタル酸（５０％水溶液）７．３部を添加し、４時間、同温度で保持を行い、オレイルアミン３．７部とトールロジン５００部を添加した。添加後、３０分間撹拌を行い、１８０℃まで昇温させた。ここに架橋剤として酸化マグネシウムを３．７部、水酸化カルシウムを２．５部添加し３０分間撹拌した後、１５０℃まで冷却した。次いで、前記レゾール型フェノール樹脂４９３部（固形部４３２部）を仕込み、昇温を開始し１８０℃において、α，β−不飽和ジカルボン酸の無水物として、無水マレイン酸２５部を仕込み、更に２００℃において、ペンタエリスリトール１１１部、グリセンリン１２．５部を仕込み、２５５℃まで昇温した。昇温して所定の酸価、粘度、溶解性に到達するまで反応した後、０．０８ＭＰａで３０分間減圧、冷却して固形のロジン変性フェノール樹脂３を得た。当該樹脂の酸価は１８．０ＫＯＨｍｇ／ｇ、軟化点１３７℃、ｎ−ヘキサントレランスは３．２ｇ／ｇであった。
実施例１７【０１０４】
（ロジン変性フェノール樹脂１０の調製）
撹拌機、分水受機、冷却管および温度計を備えたフラスコに、蒸留トール油４８９部を仕込み、窒素雰囲気下で１６０℃まで昇温させた。次いで、４−スルホフタル酸（５０％水溶液）７．３部を添加し、４時間、同温度で保持を行い、オレイルアミン３．７部とトールロジン５００部を添加した。添加後、３０分間撹拌を行い、１８０℃まで昇温させた。ここに架橋剤として酸化マグネシウムを３．７部、水酸化カルシウム２．５部添加し３０分間撹拌した後、１５０℃まで冷却し、前記レゾール型フェノール樹脂４９３部（固形部４３２部）を仕込み、昇温を開始し１８０℃においてα，β−不飽和ジカルボン酸の無水物として、無水マレイン酸２３部を仕込み、更に２００℃において、ペンタエリスリトール１１１部、グリセンリン１２．５部を仕込み、２５５℃まで昇温した。昇温して所定の酸価、粘度、溶解性に到達するまで反応した後、０．０８ＭＰａで３０分間減圧、冷却して固形のロジン変性フェノール樹脂４を得た。当該樹脂の酸価は１９．０ＫＯＨｍｇ／ｇ、軟化点１４１℃、ｎ−ヘキサントレランスは３．３ｇ／ｇであった。
実施例１８【０１０５】
（ロジン変性フェノール樹脂１１の調製）
撹拌機、分水受機、冷却管および温度計を備えたフラスコに、粗トール油５００部、トールロジン５００部を仕込み、窒素雰囲気下で１６０℃まで昇温させた。次いで、４−スルホフタル酸（５０％水溶液）１５部を添加し、４時間、同温度で保持を行いオレイルアミン７．５部を添加した。添加後、３０分間撹拌を行い、１８０℃まで昇温させた。ここに架橋剤として酸化マグネシウムを３．７部、水酸化カルシウム２．５部添加し３０分間撹拌した後、１５０℃まで冷却し、前記レゾール型フェノール樹脂４９３部（固形部４３２部）を仕込み、昇温を開始し１８０℃において、α，β−不飽和ジカルボン酸の無水物として、無水マレイン酸２３部を仕込み、更に２００℃において、ペンタエリスリトール１１１部、グリセンリン１２．５部を仕込み、２５５℃まで昇温した。昇温して所定の酸価、粘度、溶解性に到達するまで反応した後、０．０８ＭＰａで３０分間減圧、冷却して固形のロジン変性フェノール樹脂５を得た。当該樹脂の酸価は１８．４ＫＯＨｍｇ／ｇ、軟化点１４２℃、ｎ−ヘキサントレランスは３．２ｇ／ｇであった。
比較例１【０１０６】
（ロジン変性ポリエステル樹脂８の調製）
撹拌機、分水受機、冷却管及び温度計を備えたフラスコに、トール油脂肪酸（ハリマ化成（株）製  ハートールＦＡ−１）３００部、トールロジン７００部を仕込み、窒素雰囲気下で１６０℃まで昇温させた。ここに無水マレイン酸を９８部添加した後２００℃まで昇温し、酸化カルシウムを５．２部、水酸化ナトリウムを３．１部、及び酸化マグネシウムを２．７部添加して、約１時間反応させた。次に、ペンタエリスリトールを２０５部添加し、約２７０℃まで昇温して所定の酸価、粘度、溶解性に到達するまで反応した後、０．０８ＭＰａで３０分間減圧、冷却して固形のロジン変性ポリエステル樹脂３を得た。当該樹脂の酸価は１１．１ＫＯＨｍｇ／ｇであり、軟化点は１３７℃であり、ｎ−ヘキサントレランスは２．９／ｇ以上であった。
比較例２【０１０７】
（ロジン変性ポリエステル樹脂９の調製）
撹拌機、分水受機、冷却管及び温度計を備えたフラスコに、トール油脂肪酸（ハリマ化成（株）製  ハートールＦＡ−１）１５０部、トールロジン８５０部を仕込み、窒素雰囲気下で１６０℃まで昇温させた。ここに無水マレイン酸を８７．５部添加した後２００℃まで昇温し、酸化カルシウムを５．２部、水酸化ナトリウムを３．１部、及び酸化マグネシウムを２．７部添加して、約１時間反応させた。次に、ペンタエリスリトールを１９５部添加し、約２７０℃まで昇温して所定の酸価、粘度、溶解性に到達するまで反応した後、０．０８ＭＰａで３０分間減圧、冷却して固形のロジン変性ポリエステル樹脂４を得た。当該樹脂の酸価は１０．４ＫＯＨｍｇ／ｇであり、軟化点は１３５℃であり、ｎ−ヘキサントレランスは２．０ｇ／ｇ以上であった。
比較例３【０１０８】
（ロジン変性フェノール樹脂１２の調製）
撹拌機、分水受機、冷却管及び温度計を備えたフラスコに、トール油脂肪酸（ハリマ化成（株）製  ハートールＦＡ−１）５００部、トールロジン５００部を仕込み、窒素雰囲気下で１８０℃まで昇温させた。次いで、酸化マグネシウム３．８部、水酸化カルシウム２．５部を添加した。添加後、３０分間撹拌を行い、１５０℃まで冷却させた。ここに前記レゾール型フェノール樹脂５３７部（固形部４７０部）を仕込み、昇温を開始し１８０℃において無水マレイン酸４３．８部を仕込み、更に２００℃において、ペンタエリスリトール１１２．５部、グリセンリン１２．５部を仕込み、２５５℃まで昇温した。昇温して所定の酸価、粘度、溶解性に到達するまで反応した後、０．０８ＭＰａで３０分間減圧、冷却して固形のロジン変性フェノール樹脂３を得た。当該樹脂の酸価は２４．２ＫＯＨｍｇ／ｇであり、軟化点は１２８℃であり、ｎ−ヘキサントレランスは７．３ｇ／ｇであった。
比較例４【０１０９】
（ロジン変性フェノール樹脂１３の調製）
撹拌機、分水受機、冷却管及び温度計を備えたフラスコに、トール油脂肪酸（ハリマ化成（株）製  ハートールＦＡ−１）２５０部、トールロジン７５０部を仕込み、窒素雰囲気下で１８０℃まで昇温させた。次いで、酸化マグネシウム３．８部、水酸化カルシウム２．５部を添加した。添加後、３０分間撹拌を行い、１５０℃まで冷却させた。ここに前記レゾール型フェノール樹脂４９３部（固形部４３２部）を仕込み、昇温を開始し１８０℃において無水マレイン酸３０．８部を仕込み、更に２００℃において、ペンタエリスリトール１１１部、グリセンリン１２．３部を仕込み、２５５℃まで昇温した。昇温して所定の酸価、粘度、溶解性に到達するまで反応した後、０．０８ＭＰａで３０分間減圧、冷却して固形のロジン変性フェノール樹脂４を得た。当該樹脂の酸価は２２．０ＫＯＨｍｇ／ｇであり、軟化点は１３３℃であり、ｎ−ヘキサントレランスは３．８ｇ／ｇであった。【０１１０】
調製したオフセットインキ用樹脂を用いて、各種特性評価を行った。各項目の実験条件を下記する。【０１１１】
［樹脂化結果判断］
各特性値を鑑みて、ロジン変性ポリエステル樹脂が総合的な判断した。
○（良）：樹脂がインキに使用可能である。
×（不可）：樹脂がインキに使用不可能である。
＜印刷インキ用ワニスの調製＞
実施例１〜１８及び比較例１〜４で得られた各樹脂、大豆油白絞油及びＡＦ６（ＪＸ日鉱日石エネルギー（株）製、アロマフリー溶剤）を、樹脂：大豆油白絞油：ＡＦ６＝５５：３０：１５でフラスコに入れ、１９０℃で１時間撹拌した。次いで、ワニス中大豆油白絞油の割合が３０％を下回らないように大豆油白絞油とＡＦ６を追加し、レオメーター（Ｔｈｅｒｍｏ Ｈａａｋｅ社製、ＨＡＡＫＥ  ＲｈｅｏＳｔｒｅｓｓ  ６００）による、２５℃、１．０Hzでの粘度が１００Pa・s程度となるように粘度を調整したインキ用ワニスを得た。
＜印刷インキの調製＞
得られた各ワニス６０部及び中性カーボンブラック  （三菱化学（株）製、ＲＣＦ♯５２）１９部を、混合した。次いで、三本ロールミル（（株）井上製作所製、Ｓ-４  ３／４×１１）を用いて、中性カーボンブラックをワニスに分散させた。次いで、ＡＦ６及びドライヤー（東栄化工（株）製、ナフテン酸コバルト  ６％）を添加し、３０℃におけるタックが５．０〜６．０程度となるように調整して、評価用インキを得た。得られた実施例１〜４及び比較例１〜４の樹脂、及び各評価用インキ（実施例１〜４及び比較例１〜４の樹脂をそれぞれ使用）は、下記の方法により評価した。実施例１〜１８及び比較例１〜４の樹脂の樹脂結果判断と併せて、評価結果を表１〜表４に示す。【０１１２】
［酸価］
ＪＩＳ  Ｋ５９０２に準拠して測定した。【０１１３】
［軟化点］
ＪＩＳ  Ｋ５９０２（環球法）に準拠し、自動軟化点測定装置（（株）離合社製  ＲＳＰ−１０２）を用いて測定した。【０１１４】
［３３％アマニ油粘度］
アマニ油（日清オイリオグループ（株）製）とロジン変性ポリエステル樹脂とを重量比２：１の割合で配合し、加熱溶解させたものを、ガードナー気泡粘度計を用いて２５℃で測定した粘度をいう。【０１１５】
［ヘキサントレランス］
アマニ油（日清オイリオグループ（株）製）とロジン変性ポリエステル樹脂とを重量比２：１の割合で配合し、加熱溶解させたものにノルマルヘキサン（昭和化学（株）製）を加え、白濁するのに要したヘキサン量の比率を測定した。【０１１６】
［タック値］
インキ１カップをインコメーター（東洋精機（株）製）に載せて、４００ｒｐｍで１分間回転させたときのタック値を測定した。【０１１７】
［耐ミスチング］
インキ２カップをインコメ−タ−（東洋精機(株)製）に載せて、２０００ｒｐｍで２分間回転させたときの、ロ−ル前面と下面に置いた白色紙上へのインキの飛散状態を１０段階に分けて観察した。数値が大きいほど耐ミスチングが良好であることを示す。【０１１８】
［セット乾燥］
０．２ｍＬのインキをＲＩテスター４分割ロールでアート紙に展色した後、経時で加圧し、セットが完了するまでの時間を測定した。【０１１９】
［光沢値］
０．８ｍＬのインキをＲＩテスター（石川島産業機械（株）製、ＲＩ−２）全面ロールでアート紙に展色した。当該アート紙を２３℃、５０％Ｒ．Ｈ．にて２４時間調湿し、インキ皮膜面の６０゜−６０゜の反射率を光沢計（太佑機材（株）製、マイクロトリグロス）を用いて測定した。数値が大きいほど光沢が良好であることを示す。【０１２０】
【表１】
2017099146.tif 000002
【０１２１】
【表２】
2017099146.tif 000003
【０１２２】
【表３】
2017099146.tif 000004
【０１２３】
【表４】
2017099146.tif 000005
表１〜表４中の樹脂恒数は、実施例１〜１８及び比較例１〜４の樹脂の評価結果であり、表１〜表４中のインキ評価結果は、実施例１〜１８及び比較例１〜４の各樹脂を含むインキの評価結果である。表１〜表４に示すように、粗トール油及び／又は蒸留トール油を使用した本発明の印刷インキ用樹脂を含む印刷インキは、トール油脂肪酸を用いる場合よりも、乾燥性及び耐ミスチング性を保ちつつ、印刷物に良好な光沢を与えることができることがわかった。また、重合化粗トール油及び／又は重合化蒸留トール油を使用した本発明の印刷インキ用樹脂を含む印刷インキは、トール油脂肪酸を用いる場合よりも、更に乾燥性及び耐ミスチング性を保ちつつ、印刷物に更に良好な光沢を与えることができることがわかった。また、本発明の印刷インキ用樹脂を使用することによって、トレードオフの関係にある複数のインキ性能を良化させることが出来ることがわかった。
【国際調査報告】
2017099146.tif 000006
2017099146.tif 000007
2017099146.tif 000008
2017099146.tif 000009